(57)【要約】【課題】透磁率を確保しつつ、比抵抗を更に高めるのに有利な軟磁性粉末粒子、軟磁性粉末粒子の製造方法、軟磁性成形体を提供する。【解決手段】軟磁性粉末粒子は、鉄系粉末粒子の表面にフェライト膜が形成されている。フェライト膜は、Ｎｉ及びＺｎを含むフェライトを主要成分としており、フェライト膜は、モル比で、Ｆｅ／Ｆｅ＋Ｎｉ＋Ｚｎ＝０．４〜０．８、Ｎｉ／Ｆｅ＋Ｎｉ＋Ｚｎ＝０．０２〜０．４、Ｚｎ／Ｆｅ＋Ｎｉ＋Ｚｎ＝０．１〜０．５に設定されている。また、フェライト膜はマグネタイト（Ｆｅ3Ｏ4）を主要成分として形成されていても良い。【選択図】  図４
2005064396.tif 000002
【特許請求の範囲】
【請求項１】
鉄系粉末粒子の表面にフェライト膜が形成されており、
前記フェライト膜は、Ｎｉ及びＺｎを含むフェライトを主要成分としており、
Ｎｉ及びＺｎを含む前記フェライト膜は、モル比で、
Ｆｅ／Ｆｅ＋Ｎｉ＋Ｚｎ＝０．４〜０．８、
Ｎｉ／Ｆｅ＋Ｎｉ＋Ｚｎ＝０．０２〜０．４、
Ｚｎ／Ｆｅ＋Ｎｉ＋Ｚｎ＝０．１〜０．５に設定されていることを特徴とする軟磁性粉末粒子。
【請求項２】
鉄系粉末粒子の表面にフェライト膜が形成されており、
前記フェライト膜はマグネタイト（Ｆｅ3Ｏ4）を主要成分としていることを特徴とする軟磁性粉末粒子。
【請求項３】
請求項１または請求項２において、比抵抗は２０００μΩ・ｃｍ以上であることを特徴とする軟磁性粉末粒子。
【請求項４】
請求項１〜請求項３のうちのいずれか一項において、前記フェライト膜の膜厚は１０〜２００ナノメートルであることを特徴とする軟磁性粉末粒子。
【請求項５】
請求項１〜請求項４のうちのいずれか一項において、前記フェライト膜は、１０〜１１０ナノメートルの範囲のサイズをもつ結晶が密に配列された皮膜構造を有することを特徴とする軟磁性粉末粒子。
【請求項６】
請求項１〜請求項５のうちのいずれか一項において、前記鉄系粉末粒子は、純鉄（Ｆｅ）、鉄−アルミニウム系（Ｆｅ−Ａｌ）、鉄−シリコン系（Ｆｅ−Ｓｉ）、鉄−シリコン−アルミニウム系（Ｆｅ−Ｓｉ−Ａｌ）、鉄ニッケル系（Ｆｅ−Ｎｉ）  、鉄−コバルト系（Ｆｅ−Ｃｏ）、鉄−クロム系（Ｆｅ−Ｃｒ）のうちの少なくとも１種であることを特徴とする軟磁性粉末粒子。
【請求項７】
鉄系粉末粒子と、鉄イオン及び他の金属イオンを含むフェライトメッキ液とを用意する工程と、
フェライトを主要成分とするフェライト膜を鉄系粉末粒子の表面にフェライトメッキ液により形成する工程とを順に実施する軟磁性粉末粒子の製造方法において、
前記フェライト膜は、Ｎｉ及びＺｎを含むフェライト、または、マグネタイトを主要成分としており、且つ、
前記フェライトメッキ液の組成は、モル比で、
Ｆｅ2+／Ｆｅ2+＋Ｎｉ2+＋Ｚｎ2+＝０．４〜０．８、
Ｎｉ2+／Ｆｅ2+＋Ｎｉ2+＋Ｚｎ2+＝０．０２〜０．４、
Ｚｎ2+／Ｆｅ2+＋Ｎｉ2+＋Ｚｎ2+＝０．１〜０．５に設定されていることを特徴とする軟磁性粉末粒子の製造方法。
【請求項８】
請求項７において、フェライトメッキ液はｐＨ７以上であることを特徴とする軟磁性粉末粒子の製造方法。
【請求項９】
請求項１〜請求項８のうちのいずれか一項に記載の軟磁性粉末粒子の集合体を結合させて形成されていることを特徴とする軟磁性成形体。
【発明の詳細な説明】
【技術分野】
【０００１】
本発明は軟磁性粉末粒子、軟磁性粉末粒子の製造方法、軟磁性成形体に関する。本発明は、モータ又は電磁アクチュエータ等に装備される軟磁性コア等の軟磁性成形体において高い比抵抗を実現するのに有利な軟磁性粉末粒子、軟磁性粉末粒子の製造方法に適用できる。
【背景技術】
【０００２】
モータまたは電磁アクチュエータ等の機器の更なる小型化、高効率化を実現するために、これらに装備される軟磁性コアには、高い比抵抗、高い透磁率という特性を有する材料が求められている。高い比抵抗が得られれば、渦電流損等の損失を低減させるのに貢献できる。この要求に対し、これまで様々な研究が進められ、種々の軟磁性粉末に関する技術が提案されてきた。その中の１つの方法として、高い透磁率を有する金属粉末上に、高い比抵抗を有する鉄酸化物で形成されたフェライト膜を被覆した粉末が有望視されている。
【０００３】
フェライト膜を形成する工夫としては、スパッタリング法、ＣＶＤ法等の真空成膜法、あるいは、溶液塗布後にゾルゲル反応を利用する溶液コート法、あるいは、メカノフュージョン法等の乾式の粉末複合化法等が知られている。これらは大がかりな装置を必要とする。
【０００４】
一方、これらに対して大がかりな装置を必要とせず、かつ均質なフェライト膜が得られやすい工夫として、溶液中のＦｅ2+→Ｆｅ3+の酸化反応を利用して鉄酸化物であるフェライト膜の作製を可能にするフェライトメッキ法の開発を本発明者等は進めている（特許文献１，２）。
【特許文献１】特開平１１−１７０２号公報
【特許文献２】特開２００３−８６４１５号公報
【発明の開示】
【発明が解決しようとする課題】
【０００５】
しかしながら、産業界では、渦電流損失等の損失を低減させるべく、軟磁性成形体の比抵抗を更に高めることが要請されている。上記したフェライト膜を被覆する技術は、軟磁性成形体の内部の粒界を高抵抗化でき、高い透磁率及び高い比抵抗の両立を図るのに有利であり、渦電流損等の損失を低減できる利点が得られるものの、従来のフェライト膜を鉄系粉末粒子を被覆した軟磁性粉末粒子によれば、軟磁性成形体として成形したとき、比抵抗の向上には限界があった。故に、モータ等の機器に使用される軟磁性成形体における渦電流損失等の損失を低減させるため、材料特性（比抵抗、透磁率）の向上には改善の余地があった。
【０００６】
更に特許文献１，２には、鉄系粉末粒子の表面に形成するフェライト膜として、Ｎｉ−Ｚｎフェライト、Ｍｎ−Ｎｉフェライトを採用できると記載されているが、フェライト膜を形成する金属成分のモル比にまで言及しているものではない。
【０００７】
本発明は上記した実情に鑑みてなされたものであり、透磁率を確保しつつ、比抵抗を更に高めるのに有利な軟磁性粉末粒子、軟磁性粉末粒子の製造方法、軟磁性成形体を提供することを課題とするにある。
【課題を解決するための手段】
【０００８】
本発明者は、鉄系粉末粒子の表面にフェライト膜を形成した軟磁性粉末粒子に関する技術について長年にわたり鋭意開発を進めている。そして、鉄系粉末粒子の表面に被覆されたＮｉ及びＺｎを含むフェライトを主要成分とするフェライト（鉄酸化物）膜において、モル比で、Ｆｅ＋Ｎｉ＋Ｚｎの合計値に占めるＦｅ，Ｎｉ,Ｚｎを所定の割合にすれば、透磁率を確保しつつ、比抵抗を更に高めるのに有利な軟磁性粉末粒子が得られることを知見し、試験で確認し、本発明を完成させた。またマグネタイトを主要成分としてフェライト膜を形成すれば、同様に、透磁率を確保しつつ、比抵抗を更に高めるのに有利な軟磁性粉末粒子、軟磁性成形体が得られることを知見し、試験で確認し、本発明を完成させた。
【０００９】
（１）第１発明に係る軟磁性粉末粒子は、鉄系粉末粒子の表面にフェライト膜が形成されており、フェライト膜は、Ｎｉ及びＺｎを含むフェライトを主要成分としており、Ｎｉ及びＺｎを含むフェライト膜は、モル比で、
Ｆｅ／Ｆｅ＋Ｎｉ＋Ｚｎ＝０．４〜０．８、
Ｎｉ／Ｆｅ＋Ｎｉ＋Ｚｎ＝０．０２〜０．４、
Ｚｎ／Ｆｅ＋Ｎｉ＋Ｚｎ＝０．１〜０．５に設定されていることを特徴とするものである。
【００１０】
（２）第２発明に係る軟磁性粉末粒子は、鉄系粉末粒子の表面にフェライト膜が形成されており、フェライト膜はマグネタイト（Ｆｅ3Ｏ4）を主要成分としていることを特徴とするものである。
【００１１】
（３）第３発明に係る軟磁性粉末粒子の製造方法は、鉄系粉末粒子と、鉄イオン及び他の金属イオンを含むフェライトメッキ液とを用意する工程と、フェライトを主要成分とするフェライト膜を鉄系粉末粒子の表面にフェライトメッキ液により形成する工程とを順に実施する軟磁性粉末粒子の製造方法において、
フェライト膜は、Ｎｉ及びＺｎを含むフェライト、または、マグネタイト（Ｆｅ3Ｏ4）を主要成分としており、且つ、
フェライトメッキ液の組成は、モル比で、
Ｆｅ2+／Ｆｅ2+＋Ｎｉ2+＋Ｚｎ2+＝０．４〜０．８、
Ｎｉ2+／Ｆｅ2+＋Ｎｉ2+＋Ｚｎ2+＝０．０２〜０．４、
Ｚｎ2+／Ｆｅ2+＋Ｎｉ2+＋Ｚｎ2+＝０．１〜０．５に設定されていることを特徴とするものである。
【００１２】
（４）第４発明に係る軟磁性成形体は、各請求項のうちのいずれか一項に記載の軟磁性粉末粒子の集合体を結合させて形成されていることを特徴とするものである。
【発明の効果】
【００１３】
本発明によれば、透磁率を確保つしつ、比抵抗を高め、鉄損を低減させるのに有利な軟磁性粉末粒子、軟磁性粉末粒子の製造方法、軟磁性成形体を提供することができる。
【発明を実施するための最良の形態】
【００１４】
本発明に係るＮｉ及びＺｎを含むフェライト膜は、モル比で次のようにできる。Ｆｅ／Ｆｅ＋Ｎｉ＋Ｚｎの下限値としては０．４５または０．５０を例示することができ、これと組み合わせ得る上限値としては０．７９または０．７８を例示することができる。但しこれに限定されるものではない。
【００１５】
また、Ｎｉ／Ｆｅ＋Ｎｉ＋Ｚｎとしては０．０３〜０．４または０．０５〜０．４とすることができる。ここで、Ｎｉ／Ｆｅ＋Ｎｉ＋Ｚｎの下限値としては０．０３または０．０４または０．０５を例示することができ、これと組み合わせ得る上限値としては０．３９または０．３８を例示することができる。但しこれに限定されるものではない。
【００１６】
またＺｎ／Ｆｅ＋Ｎｉ＋Ｚｎの下限値としては０．１１または０．１２を例示することができ、これと組み合わせ得る上限値としては０．４９または０．４８を例示することができる。但しこれに限定されるものではない。
【００１７】
本発明に係る軟磁性粉末粒子は、鉄系粉末粒子の表面にフェライト膜が形成されている。フェライト膜は、Ｎｉ及びＺｎを含むフェライトを主要成分とする。またフェライト膜はマグネタイト（Ｆｅ3Ｏ4）を主要成分とする。この場合、Ｎｉ及びＺｎを含むフェライトと、マグネタイト（Ｆｅ3Ｏ4）を主要成分とするフェライトとが混在していても良い。フェライト膜はマグネタイト（Ｆｅ3Ｏ4）１００％で形成されていても良い。
【００１８】
フェライト膜の厚みが過剰に厚いと、膜生成の時間を必要とし、工業的生産性が低下する。フェライト膜の厚みが過剰に薄いと、所望の比抵抗が得られにくくなる。これらを考慮して、鉄系粉末粒子に形成するフェライト膜の膜厚としては例えば１０〜２５０ナノメートルとすることができ、１０〜２００ナノメートル、１５〜１６０ナノメートルとすることができる。フェライト膜は、１０〜１１０ナノメートルの範囲のサイズをもつ結晶が密に配列された皮膜構造を有することが好ましい。この場合、フェライト膜の均質化を促進させることができる。
【００１９】
フェライト膜は、鉄系粉末粒子の表面全域に形成されているこが好ましいが、場合によっては、鉄系粉末粒子の表面一部域に形成されていても良い。鉄系粉末粒子は、純鉄（Ｆｅ）、鉄−アルミニウム系（Ｆｅ−Ａｌ）、鉄−シリコン系（Ｆｅ−Ｓｉ）、鉄−シリコン−アルミニウム系（Ｆｅ−Ｓｉ−Ａｌ）、鉄ニッケル系（Ｆｅ−Ｎｉ）  、鉄−コバルト系（Ｆｅ−Ｃｏ）、鉄−クロム系（Ｆｅ−Ｃｒ）のうちの少なくとも１種であることが好ましい。この場合、高い透磁率を得るのに有利である。鉄系粉末粒子としては、炭素は０．１重量％以下とすることができ、殊に０．０５重量％以下が好ましい。炭素量が多くなるほど、磁気特性が劣化するためである。鉄系粉末粒子としては、アトマイズで形成したものでも、機械的粉砕で形成したものでも良い。アトマイズとしては水アトマイズでもガスアトマイズでも良い。
【００２０】
鉄系粉末粒子のサイズが過剰に小さいと、満足する磁気特性が得られにくい。鉄系粉末粒子のサイズが過剰に大きいと、鉄系粉末粒子の集合体を加圧するときに圧縮成形性が低下する傾向がある。鉄系粉末粒子のサイズとしては、１０００μｍ以下とすることができ、殊に１０〜６００μｍ、２０〜３００μｍ、５０〜２００μｍとすることができる。
【００２１】
本発明に係る軟磁性粉末粒子の製造方法は、鉄系粉末粒子と、鉄イオン及び他の金属イオンを含むメッキ液とを用意する工程と、Ｎｉ及びＺｎを含むフェライトまたはマグネタイトを主要成分とするフェライト膜を鉄系粉末粒子の表面にフェライトメッキ液により形成するメッキ工程とを順に実施する軟磁性粉末粒子の製造方法において、メッキ液の組成は、
Ｆｅ2+／Ｆｅ2+＋Ｎｉ2+＋Ｚｎ2+＝０．４〜０．８、
Ｎｉ2+／Ｆｅ2+＋Ｎｉ2+＋Ｚｎ2+＝０．０２〜０．４、
Ｚｎ2+／Ｆｅ2+＋Ｎｉ2+＋Ｚｎ2+＝０．１〜０．５に設定されていることを特徴とする。
【００２２】
この場合、Ｆｅ2+／Ｆｅ2+＋Ｎｉ2+＋Ｚｎ2+の下限値としては０．４５または０．５０を例示することができ、これと組み合わせ得る上限値としては０．７９または０．７８を例示することができる。但しこれに限定されるものではない。
【００２３】
また、Ｎｉ2+／Ｆｅ2+＋Ｎｉ2+＋Ｚｎ2+としては０．０３〜０．４、または０．０５〜０．４とすることができる。Ｎｉ2+／Ｆｅ2+＋Ｎｉ2+＋Ｚｎ2+の下限値としては０．０３または０．０４または０．０５を例示することができ、これと組み合わせ得る上限値としては０．３９または０．３８を例示することができる。但しこれに限定されるものではない。
【００２４】
またＺｎ2+／Ｆｅ2+＋Ｎｉ2+＋Ｚｎ2+の下限値としては０．１１または０．１２を例示することができ、これと組み合わせ得る上限値としては０．４９または０．４８を例示することができる。但しこれに限定されるものではない。
【００２５】
フェライトメッキ液はｐＨ７以上である形態を採用できる。フェライトメッキ反応には一般的にはｐＨ７以上とすることが好ましい。特に、Ｎｉ−Ｚｎフェライトのフェライトを生成する場合には、フェライト膜に各金属元素が取り込まれやすく、所望のフェライト膜の組成が得られやすいように、フェライトメッキ液のｐＨ値としては８〜１０、殊に８〜９とすることができる。なお、フェライトメッキ液のｐＨ値が高すぎると、水酸化物（副生成物）が沈殿して、皮膜形成の妨げとなり易い。フェライトメッキ液のｐＨ値が低すぎると、フェライトメッキ反応が進行せず、皮膜形成されない。
【００２６】
本発明によれば、フェライトメッキ工程に先立ち、鉄系粉末粒子を高温領域に加熱する熱処理を行うことができる。熱処理は、１個の鉄系粉末粒子における結晶粒の数を加熱前に比較して低減させることが好ましい。１個の鉄系粉末粒子の２次元的な切断面で観察したとき、１個の鉄系粉末粒子における結晶粒の数としては、平均で１０個以内とすることができ、殊に５個以内、３個以内とすることができる。この場合、鉄系粉末粒子における結晶のサイズが大きくなる。鉄系粉末粒子を単結晶化させることもできる。鉄系粉末粒子における結晶のサイズが大きくなると、透磁率が高くなる傾向がある。熱処理は、還元性雰囲気や真空雰囲気等の非酸化性雰囲気で行うことができる。還元性雰囲気としては水素ガス雰囲気、水素ガス含有雰囲気を例示できる。熱処理における加熱温度としては加熱時間等によっても相違するものの、７５０〜１３５０℃程度、８５０〜１２５０℃を例示できる。一般的には、加熱温度が高いと、加熱時間は短かく、加熱温度が低いと、加熱時間は長くなる。
【００２７】
軟磁性成形体は、上記した軟磁性粉末粒子の集合体を結合させて形成されている。結合は、上記した軟磁性粉末粒子の集合体を加圧して一体化させて圧粉体とする形態でも良いし、あるいは、上記した軟磁性粉末粒子の集合体を加圧して一体化させて圧粉体とし、圧粉体を加熱して焼結体とする形態でも良い。前者の場合には、一般的には、軟磁性成形体は圧粉体の状態で使用される。後者の場合には、一般的には、軟磁性成形体は焼結体の状態で使用される。軟磁性成形体の密度としては例えば７．０〜７．８ｇ／ｃｍ3、７．２〜７．７ｇ／ｃｍ3することができる。
【００２８】
鉄損等の損失の低減を図るためには、透磁率を維持しつつ比抵抗を高めることが好ましい。軟磁性粉末粒子を成形した軟磁性成形体の比抵抗としては、室温測定で、１８００μΩ・ｃｍ以上、２０００μΩ・ｃｍ以上であることが好ましい。殊に鉄損等の損失の低減を図るためには、室温測定で、２５００μΩ・ｃｍ以上、あるいは、３０００μΩ・ｃｍ以上、４０００μΩ・ｃｍ以上とすることができる。あるいは、５０００μΩ・ｃｍ以上、６０００μΩ・ｃｍ以上とすることができる。
【実施例】
【００２９】
以下、本発明の実施例を図面を参照して説明する。まず、還元熱処理を施した平均粒径１００μｍの鉄系粉末粒子（ガスアトマイズ,純鉄粉）の集合体を用意した。還元熱処理の条件としては、加熱温度は１０００℃、加熱時間は６０分、雰囲気は純水素ガス雰囲気とした。１個の鉄系粉末粒子の２次元的な切断面で観察したとき、１個の鉄系粉末粒子における結晶粒の数は平均で１０個以内であった。
【００３０】
この鉄系粉末粒子の表面に生成されている自然酸化膜を除去するために酸洗工程を実施した。即ち、鉄系粉末粒子の集合体を、所定の濃度の酸洗溶液（塩酸水溶液,重量％で０．０７％）に所定時間（１分間）浸漬し、鉄系粉末粒子の表面の酸洗を行った。
【００３１】
次に、鉄系粉末粒子の表面にフェライト膜を被覆するために、表１（実施例１〜７および比較例１〜３）に示す各条件で、フェライトメッキ液を用いてフェライトメッキ工程を大気圧下において実施した。フェライトメッキは無電解メッキの１種である。フェライトメッキ液としては、十分に溶存酸素を除去した水に、２価金属の塩化物、つまり鉄塩化物（ＦｅＣｌ2 ）、ニッケル塩化物（ＮｉＣｌ2 ）、亜鉛塩化物（ＺｎＣｌ2 ）を水にそれぞれ溶解して調製した。メッキ液のｐＨは、自動ｐＨコントローラを用いてアンモニア水により、表１に示す一定値に保持した。フェライトメッキ液の温度は７０℃とした。
【００３２】
フェライトメッキ処理した後の鉄系粉末粒子を電子顕微鏡で観察したところ、鉄系粉末粒子の表面の全域には、均質な薄膜状のフェライト膜が被覆されていた。この場合、メッキ反応中に生成する擬集体状の副生成物がフェライト膜に付着していた。そこで、副生成物を取り除くために、フェライトメッキ処理後に水洗工程を実施した。水洗工程から回収した後、フェライト膜を形成した鉄系粉末粒子を乾燥（６０℃）した。これにより鉄系粉末粒子の表面にフェライト膜を被覆した軟磁性粉末粒子が得られた。
【００３３】
表１は、実施例及び比較例に係るフェライトメッキの条件、実施例及び比較例に係るフェライト膜の膜特性（組成、膜厚、結晶サイズ）に対して測定した測定結果を示す。フェライト膜の組成はオージェ電子分光法に基づいて測定した。表１から理解できるように、各実施例によれば、Ｎｉ−Ｚｎフェライト膜を生成するフェライトメッキ液に含まれているＦｅ2，Ｎｉ2+，Ｚｎ2+についてはモル比で次の（１）〜（３）の条件を満足していた。
（１）Ｆｅ2+／Ｆｅ2+＋Ｎｉ2+＋Ｚｎ2+＝０．４〜０．８
（２）Ｎｉ2+／Ｆｅ2+＋Ｎｉ2+＋Ｚｎ2+＝０．０２〜０．４
（３）Ｚｎ2+／Ｆｅ2+＋Ｎｉ2+＋Ｚｎ2+＝０．１〜０．５
なおＦｅ2+、Ｎｉ2+、Ｚｎ2+はフェライトメッキ液への投入量から計算で求めた。表１から理解できるように、フェライトメッキ液におけるＦｅ2+、Ｎｉ2+、Ｚｎ2+の量はフェライト膜におけるＦｅ、Ｎｉ、Ｚｎの量とほぼ整合している。
【００３４】
図１は実施例１のＮｉ−Ｚｎフェライト膜の成膜形態の電子顕微鏡写真（ＴＥＭ）を示す。図２は図１のＮｉ−Ｚｎフェライト膜の成膜形態の拡大部分を示す。図３は比較例１のＮｉ−Ｚｎフェライト膜の成膜形態の電子顕微鏡写真（ＴＥＭ）を示す。図１，図２にように、実施例１のＮｉ−Ｚｎフェライト膜によれば、均質かつ緻密なフェライト膜が鉄系粉末粒子の表面に被覆されていることがわかる。フェライトメッキ液に含まれているＦｅ2+，Ｎｉ2+，Ｚｎ2+の割合が適切化されており、Ｎｉ−Ｚｎフェライト膜におけるＦｅ，Ｎｉ，Ｚｎの割合が適切化されているためと推察される。比較例１のＮｉ−Ｚｎフェライト膜によれば、図３に示すように、疎構造であった。
【００３５】
表１にように、実施例１〜実施例７に係るフェライト膜の膜厚は１０〜２００ナノメートルの範囲内であった。実施例１〜実施例７に係るフェライト膜は、１０〜１００ナノメートルの範囲のサイズをもつ結晶が密に配列された均質性が高い皮膜構造を有するものであった。
【００３６】
また、表１から理解できるように、鉄系粉末粒子の表面に形成されたＮｉ−Ｚｎフェライト膜の組成については、実施例１〜実施例７はモル比で次の（１Ａ）〜（３Ａ）の条件を満足していた。
（１Ａ）…Ｆｅ／Ｆｅ＋Ｎｉ＋Ｚｎ＝０．４〜０．８
（２Ａ）…Ｎｉ／Ｆｅ＋Ｎｉ＋Ｚｎ＝０．０２〜０．４
（３Ａ）…Ｚｎ／Ｆｅ＋Ｎｉ＋Ｚｎ＝０．１〜０．５
なお、上記した（１）〜（３）の範囲、（１Ａ）〜（３Ａ）の範囲から外れた値について、表１において＊を付して示す。
【００３７】
次に、フェライト膜を被覆した鉄系粉末粒子で形成されている軟磁性粉末粒子の集合体を用い、その集合体を互いに結合させて圧粉体を形成する結合工程を実施した。この場合、軟磁性粉末粒子の集合体を成形型の成形キャビティ内に充填し、１５０℃において９００ＭＰａで温間成形することにより、圧粉体である軟磁性成形体（φ２０×４ｍｍの円柱）を得た。この軟磁性成形体の密度は７．４〜７．７ｇ／ｃｍ3の範囲であった。上記のようにして得られた圧粉体で形成されている軟磁性成形体の試験片について、比抵抗および透磁率を測定し、軟磁性成形体の特性を評価した。
【００３８】
比抵抗については、圧粉体の状態で室温にて４端子法に基づいて室温にて測定した。即ち、圧粉体である軟磁性成形体から直方体（４ｍｍ×１２ｍｍ×３ｍｍ）の試験片をワイヤカット法により取り出した。次に、サンドペーパにより試験片の全面を研磨した。次に、電流端子としてリード線を、４ｍｍ×３ｍｍの面に半田付けした。電圧端子として、４ｍｍ×１２ｍｍの面に一定荷重（３００ｇ）で針を接触させた（端子間距離：３ｍｍ）。デジタルマルチメータにより室温にて電圧を測定し、試験片の比抵抗を算出した。
【００３９】
透磁率については、圧粉体の状態で室温にて測定した。即ち、圧粉体である軟磁性成形体からリング状（外径φ２０、内径φ１４、厚さ４ｍｍ）の試験片をワイヤカット法により取り出した。次に、リング状の試験片に励磁２次コイルとして径０．１８ｍｍのエナメル線を５０ターン巻き付けた。更にリング状の試験片にサーチ１次コイルとして径０．３６ｍｍのエナメル線を２００ターン巻き付けた。そして直流磁化自動記憶装置によりＢ−Ｈ曲線を測定し、試験片の透磁率を算出した。
【００４０】
透磁率及び比抵抗についての測定結果を表１および図４に示す。表１および図４に示すように、比較例１〜比較例３に係る軟磁性粉末粒子を結合させて形成した軟磁性成形体によれば、透磁率は良好であったものの、比抵抗は低めであり、具体的には１１００〜１６００μΩ・ｃｍであり、２０００μΩ・ｃｍ未満であった。
【００４１】
これに対して、表１および図４に示すように、実施例１〜実施例７に係る軟磁性粉末粒子を結合させて形成した軟磁性成形体によれば、比抵抗は高めであり、具体的には４０００μΩ・ｃｍ以上であり、具体的には４０００〜７８００μΩ・ｃｍであり、良好であった。これにより軟磁性成形体の鉄損等の損失を低下させるのに有利となる。殊に、実施例１によれば、７８００μΩ・ｃｍと高い比抵抗が得られた。
【００４２】
【表１】
2005064396.tif 000003
【００４３】
更に説明を加えると、実施例１と比較例３とは同系のＮｉ−Ｚｎフェライト膜を鉄系粉末粒子に被覆させているものの、実施例１によれば、比較例３の７倍以上（7800/1100≒7.09）の高い比抵抗が得られた。また、実施例１と比較例１とは同系のＮｉ−Ｚｎフェライト膜を鉄系粉末粒子に被覆させているものの、実施例１によれば、比較例１の４倍以上（7800/1600≒4.85）の高い比抵抗が得られた。また、実施例２と比較例３とは同系のＮｉ−Ｚｎフェライト膜を鉄系粉末粒子に被覆させているものの、実施例２によれば、比較例３の３倍以上（4100/1100≒3.72）の高い比抵抗が得られた。
【００４４】
実施例２と比較例１とは同系のＮｉ−Ｚｎフェライト膜を鉄系粉末粒子に被覆させているものの、実施例２によれば、比較例１の２倍以上（4100/1600≒2.56）の高い比抵抗が得られた。
【００４５】
また、表１に示すように、実施例３に係るフェライトメッキ液及びフェライト膜はＮｉ，Ｚｎを含んでおらず、マグネタイト（Ｆｅ3Ｏ4）で形成されている。即ち、実施例３に係るフェライト膜はマグネタイト実質的に１００％で形成されている。
【００４６】
このようにマグネタイトで形成したフェライト膜を鉄系粉末粒子に被覆した軟磁性粉末粒子を用い、この軟磁性粉末粒子を結合させた圧粉体である実施例３に係る軟磁性成形体によれば、透磁率を高くしつつ、４６００μΩ・ｃｍと高い比抵抗が得られた。表１から理解できるように、この実施例３によれば、フェライトメッキ液は鉄塩化物（ＦｅＣｌ2 ）を含むものの、ニッケル塩化物（ＮｉＣｌ2 ）及び亜鉛塩化物（ＺｎＣｌ2 ）を含んでおらず、Ｆｅ2+，Ｎｉ2+，Ｚｎ2+については、モル比で次のようであった。
Ｆｅ2+／Ｆｅ2+＋Ｎｉ2+＋Ｚｎ2+＝１．００
Ｎｉ2+／Ｆｅ2+＋Ｎｉ2+＋Ｚｎ2+＝０．００
Ｚｎ2+／Ｆｅ2+＋Ｎｉ2+＋Ｚｎ2+＝０．００
実施例３について、鉄塩化物（ＦｅＣｌ2 ）を含むフェライトメッキ液を用いるフェライトメッキで鉄系粉末粒子の表面に形成されたマグネタイト（Ｆｅ3Ｏ4）で構成された膜の組成については、表１に示すようにモル比で次のようであった。
Ｆｅ／Ｆｅ＋Ｎｉ＋Ｚｎ＝１．００
Ｎｉ／Ｆｅ＋Ｎｉ＋Ｚｎ＝０．００
Ｚｎ／Ｆｅ＋Ｎｉ＋Ｚｎ＝０．００
【００４７】
【表２】
2005064396.tif 000004
【００４８】
さて、図５はＦｅ2Ｏ3−ＮｉＯ−ＺｎＯの三元系のバルク材料（１４００℃焼成）の組成と比抵抗との関係を示すグラフ（文献）である。図５の等高線は当該バルク材料の比抵抗の値（Ω・ｃｍ）を示す。図５に示すように、当該バルク材料では、ニッケル酸化物、亜鉛酸化物が増加すると、比抵抗はかなり変動する。つまり、当該バルク材料では、比抵抗の桁が４〜５桁異なるほど変動する。
【００４９】
表２は、上記した実施例１〜７に係るフェライト膜、比較例１〜３に係るフェライト膜について、Ｆｅ2Ｏ3−ＮｉＯ−ＺｎＯ系として換算したときを表示する。ここで、実施例１によれば、表１に示すように、Ｆｅ＋Ｎｉ＋Ｚｎ=１としたとき、Ｆｅは０．６９を占め、Ｎｉは０．１２を占め、Ｚｎは０．１９を占める。Ｆｅ原子を２個有するＦｅ2Ｏ3としてＦｅを換算するため、（０．６９／２）＋０．１２＋０．１９=０．３４５＋０．１２＋０．１９=０．６５５=Ｍが成立する。
【００５０】
従って、実施例１によれば、Ｆｅ2Ｏ3換算では、Ｆｅ2Ｏ3は、０．３４５／Ｍ=０．３４５／０．６５５≒０．５３となる。即ち、実施例１によれば、ＦｅをＦｅ2Ｏ3として換算すると、Ｆｅ2Ｏ3はモル％で約５３％を占める。ＮｉＯ換算で、ＮｉＯはモル％で、０．１２／０．６５×１００％≒１８％となる。ＺｎＯ換算では、ＺｎＯはモル％で、０．１９／０．６５×１００％≒２９％となる。
【００５１】
上記したようにＦｅ2Ｏ3−ＮｉＯ−ＺｎＯ系として換算したとき、図５において、実施例１の組成を（１）として、実施例２の組成を（２）として、実施例３の組成を（３）として、実施例４の組成を（４）として、実施例５の組成を（５）として、実施例６の組成を（６）として、実施例７の組成を（７）として示す。また、図５において、比較例１の組成を（比１）として、実施例２の組成を（比２）として、比較例３の組成を（比３）として示す。
【００５２】
図５において、点Ｘ１は、簡易的には、モル％でＦｅ2Ｏ3が３０％、ＮｉＯが１０％、ＺｎＯが６０％の組成を示す。点Ｘ２は、簡易的には、モル％でＦｅ2Ｏ3が７０％、ＮｉＯが１０％、ＺｎＯが２０％の組成を示す。点Ｘ３は、簡易的には、モル％でＦｅ2Ｏ3が３０％、ＮｉＯが５０％、ＺｎＯが２０％の組成を示す。
【００５３】
ここで、計算によれば、Ｆｅ＋Ｎｉ＋Ｚｎ=１としたとき、基本的には、点Ｘ１は、Ｆｅが０．４６、Ｎｉが０．０８、Ｚｎが０．４６の組成を示す。また点Ｘ２は、Ｆｅが０．８２、Ｎｉが０．０６、Ｚｎが０．１２の組成を示す。また点Ｘ３は、Ｆｅが０．４６、Ｎｉが０．３８、Ｚｎが０．１６の組成を示す。
【００５４】
点Ｘ１，点Ｘ２，点Ｘ３を頂角とする上記した三角形で示される組成範囲は、基本的には、次の条件にほぼ相応していると考えられる。
Ｆｅ／Ｆｅ＋Ｎｉ＋Ｚｎ＝０．４〜０．８
Ｎｉ／Ｆｅ＋Ｎｉ＋Ｚｎ＝０．０２〜０．４
Ｚｎ／Ｆｅ＋Ｎｉ＋Ｚｎ＝０．１〜０．５
上記した比較例１〜比較例３は、点Ｘ１,点Ｘ２，点Ｘ３を頂角とする三角形で示される組成範囲から外れており、透磁率を高く維持しつつも、高い比抵抗が得られない。これに対して上記した実施例１〜実施例７は、点Ｘ１,点Ｘ２，点Ｘ３を頂角とする上記した三角形で示される組成範囲中に納まっている。この三角形で示される組成範囲であれば、透磁率を高く維持つつ、高い比抵抗が得られる。前記したように当該バルク材料では、ニッケル酸化物、亜鉛酸化物が増加すると、比抵抗はかなり変動するが、フェライト膜の場合には表１の比抵抗から理解できるように当該バルク材料ほど比抵抗は変動しない。
【産業上の利用可能性】
【００５５】
本発明は、例えば、回転式モータ、リニアモータ等のモータに搭載されるロータコア、ステータコア、電磁弁等に搭載されるヨークに利用することができる。
【図面の簡単な説明】
【００５６】
【図１】実施例１の軟磁性粉末粒子の全体の電子顕微鏡写真を示す図である。
【図２】実施例１の軟磁性粉末粒子の一部の電子顕微鏡写真を拡大して示す図である。
【図３】比較例１の軟磁性粉末粒子の全体の電子顕微鏡写真を示す図である。
【図４】実施例及び比較例の軟磁性粉末粒子の集合体を結合させた軟磁性成形体について測定した透磁率と比抵抗との関係を示すグラフである。
【図５】ＮｉＯ−ＺｎＯ−Ｆｅ2Ｏ3系の組成と比抵抗との関係を示すグラフである。
【図１】
2005064396.tif 000005
【図２】
2005064396.tif 000006
【図３】
2005064396.tif 000007
【図４】
2005064396.tif 000008
【図５】
2005064396.tif 000009